СПОСОБ ПРОИЗВОДСТВА НЕНАСЫЩЕННОГО НИТРИЛА

1. Способ производства ненасыщенного нитрила с помощью реакции аммоксидирования пропана в паровой фазе с применением реактора с кипящим слоем в присутствии сложнооксидного катализатора, содержащего Mo, V и Nb, при этом способ содержит стадию:
добавления в реактор с кипящим слоем соединения вольфрама с регулированием молярного отношения (отношение W/Mo) вольфрама, содержащегося в соединении вольфрама, к молибдену, содержащемуся в сложнооксидном катализаторе, который находится в реакторе с кипящим слоем, таким образом, чтобы молярное отношение находилось в диапазоне от 0,0001 до 0,1.
2. Способ производства ненасыщенного нитрила по п. 1, содержащий стадию добавления в реактор с кипящим слоем соединения молибдена.
3. Способ производства ненасыщенного нитрила по п. 1 или 2, в котором сложнооксидный катализатор содержит сложный оксид с составом, представленным следующей формулой (1):
1
a
b
c
d
e
n
MoVNbAXZO (1),
в которой компонент A представляет собой, по меньшей мере, один или несколько элементов, выбранных из Te и Sb; компонент X представляет собой, по меньшей мере, один или несколько элементов, выбранных из W, Bi и Mn; компонент Z представляет собой, по меньшей мере, один или несколько элементов, выбранных из La, Ce, Pr, Yb, Y, Sc, Sr, и Ba; каждый из индексов a, b, c, d, e, и n представляет собой атомное
отношение соответствующего элемента в расчете на атом Mo; "a" находится в диапазоне 0,01≤?a≤?1; "b" находится в диапазоне 0,01≤?b≤?1; "c" находится в диапазоне 0,01≤?c≤?1; "d" находится в диапазоне 0≤?d≤?1; "e" находится в диапазоне 0≤?e≤?1; и "n" представляет собой число, определяемое валентностями составляющих элементов.
2
4. Способ производства ненасыщенного нитрила по п. 1 или 2, в котором сложный оксид наносят на 20-70 мас.% диоксида кремния в расчете на общее количество катализатора (в пересчете на SiO).